(57)【特許請求の範囲】
【請求項１】
固形分として、Ａｌ，Ｃａの第一リン酸塩の１種又は２種を合計で５〜７５質量部含むＭｇ，Ｃａ，Ａｌの第一リン酸塩１００質量部に対し、比表面積３５０ｍ2／ｇ以上のコロイダルシリカをＳｉＯ2として１０〜９０質量部、ＣｒＯ3：５〜５０質量部、カルボン酸系界面活性剤を０．１〜３．０質量部を添加配合することを特徴とする絶縁被膜剤。
【請求項２】
ポリカルボン酸系界面活性剤として、ポリカルボン酸ナトリュウム、ポリカルボン酸カリュウム、ポリカルボン酸アンモニュウムの１種又は２種以上を用いることを特徴とする請求項１に記載の絶縁被膜剤。
【請求項３】
固形分としてさらに硼酸を、第一リン酸塩１００質量部に対し２〜１０質量部添加配合することを特徴とする請求項１ないし２のいずれかに記載の絶縁被膜剤。
【請求項４】
配合する第一リン酸Ｍｇ中のＭｇＯとＨ3ＰＯ4のモル数の比が０．４０〜０．５０、第一リン酸Ｃａ中のＣａＯとＨ3ＰＯ4のモル数の比が０．４０〜０．５０、第一リン酸Ａｌ中のＡｌ2Ｏ3とＨ3ＰＯ4モル数の比が０．１４〜０．１８であることを特徴とする請求項１〜３のいずれかの項に記載の絶縁被膜剤。
【請求項５】
表面接触角が４０度以下であることを特徴とする請求項１〜４のいずれかの項に記載の絶縁被膜剤。
【請求項６】
連続焼鈍後の鋼板表面に請求項１〜５のいずれかの項に記載の絶縁被膜剤を塗布後、板温３８０〜５５０℃で焼き付け処理することを特徴とする溶接性の極めて優れる無方向性電磁鋼板の製造方法。
【発明の詳細な説明】
【０００１】
【発明の属する技術分野】
本発明は、無方向性電磁鋼板において、高速ラインにおける塗れ性が極めて優れると共に、焼付け後の絶縁被膜の性状として、溶接性の極めて優れる絶縁被膜剤とそれを用いた絶縁被膜の形成方法に関する。
【０００２】
【従来の技術】
一般に、無方向性電磁鋼板をモーターやトランスの鉄心に使用する場合には、所定の形状に打ち抜いた後、所定枚数積み重ね、溶接、かしめ或いは接着等により鉄心とされる。また、この際、必要に応じて歪焼鈍が施される。通常、この無方向性電磁鋼板表面には電気絶縁被膜処理が施される。
【０００３】
この絶縁被膜としては、絶縁性の他に打ち抜き性、溶接性、耐食性、密着性、占積率等が重要で、焼鈍工程を必要とする場合には焼鈍後の密着性、絶縁性、耐食性等も重要となる。
従来、絶縁被膜剤としては、無機系、有機系、有機−無機混合系被膜が使用条件や目的に応じて適用されてきた。一般に、無機系被膜は耐熱性や溶接性は優れるが打ち抜き性が劣る。一方、有機被膜の場合には打ち抜き性、密着性は優れるが耐熱性が悪く、溶接性が劣る欠点がある。このような両者の欠点を解決すべく、中間的な特性が得られる有機−無機系被膜が用いられるようになった。
【０００４】
しかしながら、溶接性を重視する分野においては未だ無機被膜の要求がある。特公昭３８−９４０９号公報には、鉄鋼製品の表面に５〜４０％のリン酸、１〜１０％の６価のクロムを含む化合物及び１〜８％の硼酸又は硼酸塩を含む水溶液を塗布し、これを２００〜８００℃に短時間加熱、焼き付けすることを特徴とする表面処理法が提案されている。これにより、優れた占積率、密着性、加工性、層間抵抗、耐食性を有する被膜を容易に、しかも安価に得る方法が開示されている。
【０００５】
また、特公昭４８−１２３００号公報には質量比で第一リン酸Ｍｇ：４０質量部と無水クロム酸：２〜１２質量部含み、さらに硝酸アルミニュウム又は無定形水酸化Ａｌ或いはその両者をＡｌとして０．４〜２．１質量部含む水溶液よりなることを特徴とする処理剤が提案されている。これにより、絶縁性、密着性、耐食性、占積率、耐熱性、加工性、溶接性等が優れた絶縁被膜が得られることが述べられている。
【０００６】
更に、特開昭６２−４４５８１号公報にはリン酸塩を含む水溶液に含まれるＰＯ４−３イオン１００質量部に対し重クロム酸カリウムを１５〜４５質量部、ケイ酸コロイドをシリカとして１０〜８０質量部、分子量３０００〜５０００のカルボン酸型高分子界面活性剤を０．２〜３質量部、更に、硼酸を１５質量部以下からなる絶縁被膜処理剤が提案されている。これにより焼き付け過程での被膜処理液からの有害ガスの発生がなく、歪取り焼鈍に要求される耐焼鈍性と被膜密着性を向上することが述べられている。また、この明細書では、コロイダリシリカは耐熱性を向上のために適用される。適用条件としては、スノーテックスＯやスノーテックス３０（粒子径１０〜２０μｍ）やスノーテックスＯＺＬ（粒子径７０〜１００μｍ）の如きを用いるのが良いとされ、特に後者はより有利に用いることが述べられている。
【０００７】
また、特開平１−１６８００５号公報には、クロム酸カルシュウムをＣｒＯ３換算で１０〜７０ｇ／ｌ含有し、酢酸イオンで安定させたアルミナゾルを固形分換算で前記クロム酸カルシュウムのＣｒＯ３換算の含有量の２５〜７５％含有し、還元性の有機化合物を前記クロム酸カルシュウムをＣｒＯ３換算の含有量の１０〜４０％含有する処理液を電磁鋼板表面に乾燥質量で０．５〜４ｇ／ｍ２塗布し、２００〜４００℃の温度で前記電磁鋼板表面に焼き付けることを特徴とする耐熱性に優れた絶縁被膜形成方法が提案されている。これによれば、被膜形成後の歪焼鈍によっても耐熱性に優れた被膜を、特公昭４９−６７４２号公報のようにアルミナゾルにコロイダルシリカを併用することなく得られることが述べられている。
【０００８】
【発明が解決しようとする課題】
上述したような従来の無機成分を基本とするコーティング剤やその処理方法においては、被膜成分の鋼板への塗れ性や液の安定性が十分でなく、特に、高速の塗布・焼付け処理ラインにおける液の塗れ性問題或いは被膜成分の問題から、溶接性、打ち抜き性、耐食性不良等の問題があり、更なる改善が望まれている。
【０００９】
【課題を解決するための手段】
本発明は、従来のリン酸塩を主成分とする無機成分を基本とする絶縁被膜剤の組成を改善することにより、塗れ性向上と被膜成分の高温での安定化による溶接性を改善すべく考案されたもので、これにより、従来の無機被膜の欠点を改善して、均一性、被膜性能の優れた無方向性電磁鋼板の製造方法を提供することを目的とする。本発明は以下の構成を要旨とする。
（１）固形分としてＡｌ，Ｃａの第一リン酸塩の１種又は２種を合計で５〜７５質量部含むＭｇ，Ｃａ，Ａｌの第一リン酸塩１００質量部に対し、比表面積３５０ｍ2／ｇ以上のコロイダルシリカをＳｉＯ2として１０〜９０質量部、ＣｒＯ3５〜５０質量部、カルボン酸系界面活性剤を０．１〜３．０質量部を添加配合することを特徴とする絶縁被膜剤。
（２）ポリカルボン酸系界面活性剤として、ポリカルボン酸ナトリュウム、ポリカルボン酸カリュウム、ポリカルボン酸アンモニュウムの１種又は２種以上を用いることを特徴とする（１）記載の絶縁被膜剤。
（３）固形分としてさらに硼酸を、第一リン酸塩１００質量部に対し２〜１０質量部添加配合することを特徴とする（１）〜（２）のいずれかの項に記載の絶縁被膜剤。
（４）配合する第一リン酸Ｍｇ中のＭｇＯとＨ3ＰＯ4のモル数の比が０．４０〜０．５０、第一リン酸Ｃａ中のＣａＯとＨ3ＰＯ4のモル数の比が０．４０〜０．５０、第一リン酸Ａｌ中のＡｌ2Ｏ3とＨ3ＰＯ4モル数の比が０．１４〜０．１８であることを特徴とする（１）〜（３）のいずれかの項に記載の絶縁被膜剤。
（５）表面接触角が４０度以下であることを特徴とする（１）〜（４）のいずれかの項に記載の絶縁被膜剤。
（６）連続焼鈍後の鋼板表面に（１）〜（５）のいずれかの項に記載の絶縁被膜剤を塗布後、板温３８０〜５５０℃で焼き付け処理することを特徴とする溶接性の極めて優れる無方向性電磁鋼板の製造方法。
【００１０】
【発明の実施の形態】
本発明者らは、リン酸塩を主成分とする全無機系絶縁被膜における被膜の処理工程と被膜特性の欠点である高速塗布・焼付けラインにおける塗れ性不良と、これによりもたらされる打ち抜き性や溶接の問題を解決すべく、液組成や焼付け条件の改善に取り組んだ。
【００１１】
即ち、従来技術の絶縁被膜技術では、高速ライン、特に、１００ｍ／分以上のような高速塗布では、液の塗れ性が十分でなく、均一塗布が困難になり安定した塗布膜が得られない。このため、生産性を阻害するような低速通板や塗れ性向上のため塗布量を増やす等の作業条件の必要が生じる。しかしながら、このような条件変更を行っても、本質的な液塗れ性不良の性質から、目的の付着量に達しても、安定して均一な膜厚を有する製品が得られない問題が残る。このため、膜厚増加や不均一被膜を形成すると打ち抜き時にポンチに不均一な欠けをもたらし、打ち抜き性の評価が不利になる。
【００１２】
また、リン酸塩を主成分とする被膜の場合、厳しい溶接性を要求される使用条件においては、溶接時にリン酸分等の分解ガスによる溶接不良が生じやすい問題がある。
本発明者らはこのような問題を解決すべく溶液成分や処理条件の研究を行った。その結果、複合リン酸塩溶液、高比表面積（超微粒子或いは多孔質）のコロイダルシリカ主成分で、クロム酸化合物と必要に応じて添加される硼酸の適正な配合条件を基本液とし、界面活性剤を適切に配合することにより、相乗的な効果により溶液の塗れ性が極めて改善し、外観の優れる均一な膜厚を得ると共に、優れた溶接性、耐食性、打ち抜き性等の被膜性能が得られる絶縁被膜剤溶液と絶縁被膜形成技術の開発に成功した。以下に本発明を詳細に説明する。
【００１３】
本発明においては、先ず、その処理剤に特徴がある。本発明の絶縁被膜剤の液組成においては、複合リン酸塩、高比表面積コロイダルシリカ、クロム化合物、硼酸の割合及び適切な界面活性剤を用いることが重要である。
即ち、その液組成は、固形分として少なくともＡｌ，Ｃａの第一リン酸塩の１種又は２種を５〜７５質量部含むＭｇ，Ｃａ，Ａｌの第一リン酸塩１００質量部に対し、比表面積３５０ｍ２／ｇ以上のコロイダルシリカをＳｉＯ２として１０〜９０質量部、ＣｒＯ３：５〜５０質量部からる。この基本液に必要に応じて界面活性剤０．１〜３．０質量部、及び硼酸（Ｈ３ＢＯ３）２〜１０質量部が用いられる。このような組成とすることにより、溶液の塗れ性と焼付け被膜の良好な外観が得られる。
【００１４】
先ず、リン酸塩は、被膜剤の塗布性と焼付け後の外観等を左右するため重要である。リン酸塩はコロイダルシリカ、クロム化合物、硼酸等の混合液成分を鋼板に均一に密着させる重要な役割がある。また、耐熱性や耐食性向上の面でも重要で、本発明のように、主成分として一定量以上の割合を占めることが重要である。
【００１５】
本発明においては、Ａｌ，Ｃａからなる第一リン酸塩の１種又は２種を５〜７５質量部含む、Ｍｇ，Ｃａ，Ａｌの複合リン酸塩が適用される。Ａｌ，Ｃａの第一リン酸塩の全リン酸塩中に占める割合が５質量部未満ではやや塗れが劣化するため、高速塗布において斑点を生じやすい。一方、７５質量部超では被膜外観が白濁して劣化したり、塗り斑を生じやすい。
【００１６】
また、好ましいリン酸塩の条件として、リン酸塩のモル比は溶液の安定性や被膜塗れ性、外観に影響するため、リン酸Ｍｇおよびリン酸Ｃａの場合０．４０〜０．５０、リン酸Ａｌの場合０．１４〜０．１８に制御するのが好ましい。
また、本発明に適用する第一リン酸塩の好ましい条件としては、リン酸塩のモル比として、Ｍｇ，Ｃａの場合、モル比が０．４０〜０．５０、第一リン酸Ａｌのモル比は０．１４〜０．１８である。Ｍｇ，Ｃａの第一リン酸のモル比が０．４０未満では、フリーリン酸の増加によりＣｒ化合物の添加量や焼付け温度の最適範囲が狭まる。また、フリーリン酸の増加により溶液の安定性を損ねるため制限される。０．５０超の場合、他成分の配合条件によっては、過剰ＭｇＯやＣａＯによる被膜外観、特に、透明度の劣化が生じたり、析出物による塗れ不均一問題を生じ、商品価値を損なうため制限される。第一リン酸Ａｌのモル比も同様な理由により制限される。
【００１７】
この第一リン酸塩１００質量部に対し、高比表面積コロイダルシリカをＳｉＯ２として１０〜９０質量部が配合される。コロイダルシリカの特性は、被膜の外観はもちろん、本発明の特徴の一つである溶接性に多大な影響をもたらす。このため、本発明においては比表面積が３５０ｍ２／ｇ以上の高比表面積の超微粒子のものを用いることが重要である。コロイダルシリカとしては触媒化成製カタロイドＳＩ３５０（３５０ｍ２／ｇ）又はＳＩ５５０（５５０ｍ２／ｇ）或いは日産化学製ＳＴ−ＸＳ（５５０ｍ２／ｇ）等が適している。比表面積が３５０ｍ２／ｍ未満では外観の白濁化や粗度の悪化が生じる。また、リン酸分等の十分な安定化効果が得られないため、溶接性向上効果が弱い。
【００１８】
添加量としては、１０質量部未満では焼付け後、表面外観の白濁化や表面粗度を劣化する。また、リン酸分の安定化効果が十分でないため、溶接性改善効果が十分に発揮できない。９０質量部超になると、焼き付け条件によっては、被膜に亀裂を生じたり，被膜の硬度が増して打ち抜き性を損ねるため制限される。
次に、ＣｒＯ３は第一リン酸塩１００質量部あたり５〜５０質量部添加配合される。これにより、絶縁被膜溶液の安定性と共に焼き付け後の被膜外観、吸湿性、耐食性、耐熱性が向上する。５質量部未満では、吸湿性抑制効果が発揮されず耐食性が低下し、外観や光沢も低下する。また、焼き付け時の条件によってはリン酸分による鋼板表面のエッチングによるムラが生じ、外観を悪くする。また、被膜中のフリーリン酸の増加により溶接性においてもリン酸分の揮発量が増加して不利となる。一方、５０質量部超になると、溶液自体の表面接触角が上がり、塗れ性を低下する場合があるため制限される。
【００１９】
本発明の効果をより大きくするために、界面活性剤の適切な使用が重要である。必要に応じて添加される界面活性剤は、カルボン酸系界面活性剤が０．１〜２．０質量部の割合で配合され、本発明の重要な塗れ性向上のための役割を有している。本発明の無機成分を基本溶液とする場合の様に、本質的に表面張力の大きい組成においては、均一且つ薄膜厚絶縁被膜を得るのに重要である。
【００２０】
一般に、界面活性剤としては、非イオン性剤、陽イオン性、陰イオン、両性界面活性剤等が知られており、非イオン性界面活性剤がもっとも一般的に用いられる。しかしながら、本発明のようにコロイダルシリカを主成分の一つに用いる場合には、特定の界面活性剤に限定される。即ち、一般に用いられる非イオン性界面活性剤、例えば、ポリオキシエチレンラウリルエーテル、ポリオキシエチレンアルキルエーテル、ポリオキシオレイルエーテル等の場合、コロイダルシリカ表面のチャージに影響してＳｉＯ２の沈殿物を生じ、良好な被膜を得られなくするため、使用できない。
【００２１】
本発明者らはこのような悪影響のなく、塗れ性向上効果を発揮できる界面活性剤を研究した結果、特殊な高分子カルボン酸系界面活性剤が効果的に適用できることを発見した。カルボン酸系界面活性剤はリン酸塩、コロイダルシリカ、クロム化合物被膜剤との相溶性に優れ、極めて優れた塗れ性改善効果を得られる。また、他の界面活性剤のように液攪拌による泡立ち性が弱く、１００〜３００ｍ／分のような高速塗布ラインでの泡巻き込み問題がないことから、極めて優れた塗布作業性が得られる。好ましいカルボン酸系界面活性剤としては、カルボン酸ナトリュウム、カルボン酸カリュウム、カルボン酸アンモニュウム等が本発明の絶縁被膜剤には優れた効果を発揮する。
【００２２】
添加量は第一リン酸塩１００質量部に対し０．１〜３．０質量部である。０．１質量部未満では塗れ性改善効果が弱い。一方、３．０質量部超では、界面活性剤による表面接触角低下効果が平衡に達し、それ以上の塗れ性向上効果は生じないばかりか、溶接性の劣化をもたらす傾向があるため制限される。
なお、界面活性剤の添加においては、攪拌が不十分の場合、高濃度の界面活性剤を一気に添加配合すると前記被膜成分の微細な析出が生じて塗れ性や外観に影響をもたらす場合がある。この対策としては、例えば、界面活性剤を予め温水で０．１％以下の希釈液とした後、溶液を攪拌しながら徐々に添加すると良い。
【００２３】
また、必要に応じて添加される硼酸は、第一リン酸塩１００質量部に対し２〜１０質量部が配合されるのが好ましい。硼酸は溶液の塗れ性改善の補助作用、被膜外観として特に透明度向上に寄与する。これにより美麗な薄塗り被膜形成が促進される。添加量が２質量部未満では被膜外観の透明化や光沢向上効果が十分に得られない。一方、１０質量部超になると余剰の硼酸分による吸湿による耐食性に影響をもたらす他、溶液の安定性に悪影響をもたらすため制限される。
【００２４】
なお、Ｈ３ＢＯ３の添加法は、リン酸塩にクロム化合物を配合した液を目的の濃度近くまで希釈した後、溶液を４０〜６０℃に加熱した後、添加することにより容易に溶解できる。
また更に、本発明において無機成分被膜の均一な絶縁被膜を得るために、溶液の表面接触角を４０度以下とすることがより好ましい。このためには、絶縁被膜剤の配合条件や界面活性剤が影響する。配合条件としては、コロイダルシリカの粒子径や配合割合、クロム酸等の他成分とのバランスを保つことが、より優れた効果を得るのに重要である。表面接触角は固体と液体間の接触角（塗れ）を測定した値で、市販の表面接触角計（例；協和界面科学製ＣＡ−Ｓ１５０型）で測定した値である。
【００２５】
本発明者らは表面接触角が鋼板に絶縁被膜剤を塗布するにあたり、特に、高速塗布ラインでは均一塗布のために非常に重要なことを見出し、その影響について調査検討した。その結果、高比表面積のコロイダルシリカを主成分の一つに用いるリン酸塩被膜では、表面接触角が４０度以下に制御されていれば、１００〜３００ｍ／分のような高速通板速度においても良好な塗れ性と均一な絶縁被膜が形成できることを突き止めた。これは、コロイダルシリカ自体が鋼板の表面に対し非常に塗れ易い性質を有するためで、溶液全体として表面接触角が４０度以下に低下すれば極めて良好な塗れ性が得られることによる。また、この際、本発明の界面活性剤を添加すれば表面接触角は２０〜３０度に安定して低下でき、塗れ性が向上して均一な塗布膜を得られる。
【００２６】
以上のようにして調整された絶縁被膜剤は連続ラインにおいて、最終板厚に冷延した鋼板を焼鈍後、コーティングロールによって塗布し焼付け処理される。この際の塗布量は特に限定するものでないが０．７〜３．０ｇ／ｍ２であれば良好な外観と被膜性能が得られる。
また、焼付け条件としては３８０〜５５０℃の温度が望ましい。３８０℃未満では、リン酸塩とクロム化合物やコロイダルシリカとの反応が十分に進行せず、形成した被膜が吸湿性を増す結果、耐食性や溶接性劣化をもたらす。一方、５５０℃超では、本発明のようにコロイダルシリカを主成分に使用する場合、被膜の硬度が高くなり、打ち抜き性の劣化をもたらすため好ましくない。また、被膜の密着性の低下をもたらすことから制限される。
【００３０】
（実施例１）
質量で、Ｓｉ：０．３５％、Ａｌ：０．００２％、Ｍｎ：０．２５％を含有する板厚０．５ｍｍの無方向性電磁鋼板冷延コイルを連続焼鈍ラインで焼鈍後、同ラインにてラインスピード１２０ｍ／分で処理し、表１に示すように界面活性剤の転化条件を変更した絶縁被膜剤を乾燥後質量で１．５ｇ／ｍ2の割合でラインスピード１８０ｍ／分にて塗布し、４５０℃で焼付けを行った。この後、このコイルからサンプルを切り出し、被膜性能の評価を行った。結果を表２に示す。
【００３１】
【表１】
0003564079.tif 000002
【００３２】
【表２】
0003564079.tif 000003
【００３３】
この試験の結果、本発明の適正なリン酸塩とクロム酸塩及びコロイダルシリカ含有組成では界面活性剤０．２〜２．４質量部では、高速塗布においてより塗れ性が改善し、光沢、透明度等を改善した均一な塗布膜が得られた。この結果、極めて優れた塗れ性を示し、耐食性、溶接性も極めて良好な特性を示した。また、界面活性剤が３．５質量部と多い場合には、表面張力は１．２質量部の場合とほぼ同じで、塗れ性は改善したものの、泡の発生が激しく、若干の表面欠陥が賞した。また溶接性が１．２質量部の材料に比し劣る傾向であった。一方、コロイダルシリカ、クロム酸がを含有しない比較例では、表面張力のある程度の低下は得られても、被膜外観や耐食性が不良で、溶接試験では本発明に比し極めて劣る結果となった。
（実施例２）
実施例１と同様に連続焼鈍ラインにおいて表３に示すような、リン酸塩のモル比及び焼き付け条件を変更して絶縁被膜焼付け処理をした。次いでこのコイルからサンプルを切り出し被膜性能評価試験を行った。結果を表４に示す。
【００３４】
【表３】
0003564079.tif 000004
【００３５】
【表４】
0003564079.tif 000005
【００３６】
この試験の結果、リン酸塩のモル比が低い場合には耐食性、溶接性がやや劣る傾向が見られ、モル比が高い場合には被膜の外観がやや損なわれる他密着性がやや劣化する。また乾燥条件として温度が低い場合にはやや耐食性と溶接性が劣り、高すぎる場合には密着性が劣る結果となった。
【００３７】
【発明の効果】
本発明によれば、複合リン酸塩の配合条件、高比表面積（超微粒子）コロイダルシリカとＣｒ化合物必要に応じて添加される硼酸及び界面活性剤の適正配合条件の採用によって、処理剤の表面接触角を低下させ、処理剤の鋼板への反応と塗布性の向上と反応の均一化を得、高速ラインにおいて極めて優れた被膜性能を有する均一被膜を得る。これにより、薄塗り被膜での外観、溶接性、耐食性、打ち抜き性、密着性等の優れた無方向性電磁鋼板の製造が可能となる。